(57)【特許請求の範囲】
【請求項１】
共重合時、デンプンを添加して製造され、
ガラス転移温度が−５０〜−１５℃であり、平均粒径が５０〜５００ｎｍであることを特徴とするカルボン酸変性ニトリル系共重合体ラテックスを含むことを特徴とするディップ成形用ラテックス組成物。
【請求項２】
前記デンプンは重量平均分子量が、３００〜３０，０００ｇ／ｍｏｌであることを特徴とする請求項１に記載のディップ成形用ラテックス組成物。
【請求項３】
前記デンプンは、単量体の全１００重量部に対して、１〜３０重量部で添加されたことを特徴とする請求項１又は２に記載のディップ成形用ラテックス組成物。
【請求項４】
前記デンプンは、米デンプン、麦デンプン、コーンスターチ、ワキシーコーンデンプン、タピオカデンプン、ジャガイモデンプン、サツマイモデンプン、小麦デンプン及びこれらの化工デンプンからなる群から選ばれた１種を含むことを特徴とする請求項１〜３のいずれか１項に記載のディップ成形用ラテックス組成物。
【請求項５】
前記化工デンプンは、酸化デンプン、酸処理デンプン、エステルデンプン、エーテルデンプン、リン酸架橋デンプン、アセチルアジピン酸デンプン及びこれらの組み合わせからなる群から選ばれた１種を含むことを特徴とする請求項４に記載のディップ成形用ラテックス組成物。
【請求項６】
前記カルボン酸変性ニトリル系共重合体は共役ジエン系単量体４０〜８９重量％、エチレン性不飽和ニトリル系単量体１０〜５０重量％及びエチレン性不飽和酸単量体０．１〜１０重量％を含む単量体が共重合されたことを特徴とする請求項１〜５のいずれか１項に記載のディップ成形用ラテックス組成物。
【請求項７】
前記共役ジエン系単量体は、１，３−ブタジエン、２，３−ジメチル−１，３−ブタジエン、２−エチル−１，３−ブタジエン、１，３−ペンタジエン、イソプレン及びこれらの組み合わせからなる群から選ばれた１種を含むことを特徴とする請求項６に記載のディップ成形用ラテックス組成物。
【請求項８】
前記エチレン性不飽和ニトリル系単量体は、アクリロニトリル、メタクリロニトリル、フマロニトリル、α−クロロニトリル、α−シアノエチルアクリロニトリル及びこれらの組み合わせからなる群から選ばれた１種を含むことを特徴とする請求項６又は７に記載のディップ成形用ラテックス組成物。
【請求項９】
前記エチレン性不飽和酸単量体は、アクリル酸、メタクリル酸、イタコン酸、マレイン酸、フマル酸、無水マレイン酸、無水シトラコン酸、スチレンスルホン酸、フマル酸モノブチル、マレイン酸モノブチル、マレイン酸モノ−２−ヒドロキシプロピル及びこれらの組み合わせからなる群から選ばれた１種を含むことを特徴とする請求項６〜８のいずれか１項に記載のディップ成形用ラテックス組成物。
【請求項１０】
前記カルボン酸変性ニトリル系共重合体ラテックスは、単量体の全１００重量部に対して、乳化剤０．３〜３０重量部、重合開始剤０．０１〜２重量部及び分子量調節剤０．１〜２．０重量部を添加して共重合することを特徴とする請求項１〜９のいずれか１項に記載のディップ成形用ラテックス組成物。
【請求項１１】
請求項１〜１０のいずれか１項に記載のディップ成形用ラテックス組成物でディップ成形して製造されたことを特徴とするディップ成形品。
【請求項１２】
前記ディップ成形品は、家庭用手袋、産業用手袋、医療用手袋、コンドーム又はカテーテルであることを特徴と請求項１１に記載のディップ成形品。
【請求項１３】
（ａ）モールド表面に凝固剤溶液をコーティングする工程；
（ｂ）凝固剤がコーティングされたモールドに、ディップ成形用ラテックス組成物をコーティングして、ディップ成形層を形成する工程；
（ｃ）前記ディップ成形層を架橋する工程；及び
（ｄ）架橋されたディップ成形層をモールドから剥がして、ディップ成形品を得る工程；を含み、
前記ディップ成形用ラテックス組成物は、請求項１〜１０のいずれか１項に記載のディップ成形用ラテックス組成物であることを特徴とするディップ成形品の製造方法。
【発明の詳細な説明】
【技術分野】
【０００１】
本出願は、２０１５年１１月２４日付けで出願された韓国特許出願第１０−２０１５−０１６４３９６号の優先権の利益を主張し、その全内容を本明細書の一部として援用するものとする。
【０００２】
本発明は、無機顔料使用にも高い分散安定性を保持するカルボン酸変性ニトリル系共重合体ラテックス、その製造方法、これを含むディップ成形用ラテックス組成物及びディップ成形品に関するものである。
【背景技術】
【０００３】
家事、食品産業、電子産業、医療分野などの日常生活で多様に使用される使い捨てゴム手袋は、天然ゴム又はカルボン酸変性ニトリル系共重合体ラテックスのディップ成形で作られている。最近では、天然ゴムの天然タンパク質によるアレルギー問題と不安定な需給問題から使い捨て手袋市場において、カルボン酸変性ニトリル系手袋が脚光を浴びている。
【０００４】
現在のニトリル手袋メーカー等は、メーカー間の競争が深刻化されるにつれて品質強化と共に原価低減のために持続的に努力している。
【０００５】
ニトリル系ゴム手袋の代表的な市場は、産業用に代表される厚い手袋と医療用に代表される薄い手袋市場があり、原価低減のためのそれぞれの適用分野によりその接近方法を異にしている。
【０００６】
一般に、ニトリル系ゴム手袋は、ディップ成形用ラテックス組成物製造時に、炭酸カルシウムのような無機顔料を添加し、手袋を厚く保持しながらも製造原価を低く抑えている。しかし、ディップ成形用ラテックス組成物は、炭酸カルシウム内のカルシウムカチオンに対する安定性が低く、炭酸カルシウム同士が凝集し、凝固物（coagulation，又はagglutination，flocculation，agglomeration又はcoalescence）が多量発生する。前記凝固物はディップ成形工程以降、ピンホールとして現れて手袋の不良率を高め、前記凝固物の発生が深刻な場合には手袋の製造自体が不可能になる。その結果、原価節減のために用いる炭酸カルシウムの含量は、極めて制限的である。
【０００７】
一方、ニトリル手袋メーカーは、厚い手袋と違って、より薄い厚さの手袋を作製し、手袋の軽量化を通した原価低減を達成している。
【０００８】
薄い厚さの手袋は、ラテックスの濃度を非常に低くすることによって製造が可能であるが、この場合、ディップ成形工程で手袋フィルム形成時、水が速く滴る現象であるシネレシスが激しく発生する。これは、ラテックス組成物の凝固物を発生させ、最終手袋の多数のピンホールを生成し、製造された手袋の不良率を高める。
【０００９】
一般に、シネレシス現像は、ラテックスの粒径を増加させれば改善される傾向にあるが、この場合、大きな粒子のラテックスで製造された手袋の場合、引張強度が低下される問題が伴われる。従って、手袋メーカー等は手袋を薄くしてもディップ成形時、シネレシスが遅れながら、最終手袋の引張強度が低下されないカルボン酸変性ニトリル系ラテックスに持続的な関心を寄せている。
【００１０】
そこで、本出願人は、特許文献１で、カルボン酸変性ニトリル系共重合体ラテックスとデンプンを用いる技術を提案した。前記文献では、デンプンを用いることによって、シネレシス及び引張強度問題をある程度解消しており、ディップ成形品製造時、ベタツキを低減させることができた。
【００１１】
しかし、この文献では、ディップ成形用ラテックス組成物としてラテックスとデンプンを単純混合しているだけで、炭酸カルシウムのような無機顔料の使用を提示していない。
【００１２】
また、前述するようにコスト削減のために、炭酸カルシウムを用いる場合、ラテックスと混合時、分散安定性が低い問題があり、デンプンを用いても従来の炭酸カルシウム使用に伴う分散安定性及びこれによるディップ成形品の不良問題が残ったままになっている。
【００１３】
従って、手袋の厚さと関係なく、コスト削減のために炭酸カルシウムを用いてもシネレシス及び引張強度などの物性だけでなく、ラテックスの分散安定性を向上させることができる技術開発が切に求められている。
【先行技術文献】
【特許文献】
【００１４】
【特許文献１】韓国公開特許第２０１４−０１１３２９０号「ディップ成形用ラテックス組成物及びそれから製造された成形品」
【発明の概要】
【発明が解決しようとする課題】
【００１５】
そこで、本発明者らは、前記問題点を解決するために多角的に鋭意研究を行った結果、共重合体の乳化重合工程中に、分子量が調節されたデンプンを用いて重合してラテックスを製造する場合、価格競争力のために炭酸カルシウムのような無機顔料を添加しても、高い分散安定性を保持するだけでなく、前記ラテックスで製造されたディップ成形品の物性が向上されると共に、ディップ成形工程の作業性が改善されることを確認し、本発明を完成した。
【００１６】
本発明の目的は、分子量が調節されたデンプンを用いて共重合されたカルボン酸変性ニトリル系共重合体ラテックスを提供することにある。
【００１７】
また、本発明の別の目的は、前記カルボン酸変性ニトリル系共重合体ラテックスを含んで無機顔料を使用しても高い分散安定性を有するディップ成形用ラテックス組成物を提供することにある。
【００１８】
また、本発明の更に別の目的は、前記ディップ成形用ラテックス組成物から製造され、原価低減を達成することができ、厚さに関係なく優れた引張強度特性を有し、ベタツキが低減された成形品を提供することにある。
【００１９】
また、本発明の更に別の目的は、前記ディップ成形用ラテックス組成物を用い、作業性に優れたディップ成形品の製造方法を提供することにある。
【課題を解決するための手段】
【００２０】
前記目的を達成するために、本発明は、共重合時デンプンを添加して製造され、
ガラス転移温度が−５０〜−１５℃であり、平均粒径が５０〜５００ｎｍであることを特徴とするカルボン酸変性ニトリル系共重合体ラテックスを提供する。
【００２１】
また、本発明は、前記カルボン酸変性ニトリル系共重合体ラテックスを含むディップ成形用ラテックス組成物を提供する。
【００２２】
また、本発明は、前記ディップ成形用ラテックス組成物をディップ成形して製造されたディップ成形品を提供する。
【００２３】
また、本発明は、ａ）凝固剤溶液をモールドに塗布し、乾燥する工程；ｂ）凝固剤が塗布されたモールドに、ディップ成形用ラテックス組成物を塗布し、ディップ成形層を形成する工程；ｃ）前記ディップ成形層を架橋する工程；及びｄ）架橋されたディップ成形層をモールドから剥がして、ディップ成形品を得る工程；を含み、前記ディップ成形用ラテックス組成物が前述したようなディップ成形用ラテックス組成物であるディップ成形品の製造方法を提供する。
【発明の効果】
【００２４】
本発明に係るカルボン酸変性ニトリル系共重合体ラテックスは、共重合過程で粒子安定剤としてデンプンを用い、原価低減のために無機顔料を使用しても優れた分散安定性を有する。
【００２５】
このようなラテックスを用いて製造されたディップ成形品は、厚さに関係なく優れた引張強度を示し、ベタツキが低減されるだけでなく、従来の無機顔料使用により発生する製品不良を大きく低減すると共に、原価節減を確保することができる。
【００２６】
また、ディップ成形工程中にシネレシスが緩やかであり、作業性が改善され、従来低濃度で作業を行う場合、短いシネレシスによる作業性低下及びこれにより、製品作製時、発生する高い不良率の問題を解消する。
【発明を実施するための最良の形態】
【００２７】
本発明では、カルボン酸変性ニトリル系共重合体ラテックス製造時粒子安定剤として分子量が調節されたデンプンを用いる。
【００２８】
カルボン酸変性ニトリル系共重合体ラテックス
本発明に係るカルボン酸変性ニトリル系共重合体ラテックスは、単量体に乳化剤、反応性化合物、重合開始剤、分子量調節剤及びその他の添加剤を添加し、乳化重合させて製造される。このとき、ラテックス製造工程で粒子安定剤としてデンプンを用いる。
【００２９】
デンプンは、下記の一般式（１）で表される天然高分子である。
【００３０】
【化１】
0006473230.tif 000002
【００３１】
前記デンプンは、親水性高分子として水溶液内に存在するとき、直接又は水分子を隔てて互いに水素結合を通じて結合され、ミセルを形成する。このようなミセルは、乳化重合後、製造された共重合体ラテックス内に存在し、ディップ成形のためにラテックスに無機粒子添加時、前記無機粒子の表面に吸着され、粒子間の反発力を高める。これにより、従来の無機粒子使用時発生する粒子相互間の静電気的な力などによって結合して、粒子同士が凝集することを防止し、ディップ成形のためのラテックス組成物の分散安全性を高める。
【００３２】
また、デンプンの特性上、共重合体ラテックス内に均一に分散されない恐れがあり、カルボン酸変性ニトリル系共重合体重合後、得られたラテックスに添加するよりは重合工程で添加することが更に有利である。本発明の好ましい実験例によれば、重合工程にデンプンを添加して、製造された実施例１〜６のディップ成形品の場合、ラテックスとデンプンとを単純混合した比較例３及び４のディップ成形品に比して、無機顔料である炭酸カルシウム使用時、分散安定性に優れることを確認した（表１の結果参照）。
【００３３】
特に、本発明で提示するデンプンは、カルボン酸変性ニトリル系共重合体ラテックスの重合には影響を及ぼさないながらも最終得られたラテックスの安全性を高める役割が求められており、これは、分子量が限定されたデンプンの使用により達成することができる。
【００３４】
本発明に係るデンプンは、重量平均分子量が、好ましくは３００〜３０，０００ｇ／ｍｏｌ、より好ましくは５００〜２０，０００ｇ／ｍｏｌ、最も好ましくは１，０００〜１０，０００ｇ／ｍｏｌである。このような範囲の分子量を有するとき、カルボン酸変性ニトリル系共重合体ラテックスの安定的な重合が可能になる。このとき、デンプンの分子量は、ゲル透過クロマトグラフィー（Gel permeation chromatography）で測定した。
【００３５】
このようなデンプンは、商業的に販売される製品をそのまま使用するか、製品購入後、分子量を調節して使用することができる。
【００３６】
前記デンプンは、米デンプン、麦デンプン、コーンスターチ、ワキシーコーンデンプン、タピオカデンプン、ジャガイモデンプン、サツマイモデンプン、小麦デンプン及びこれらの化工デンプンからなる群から選ばれる１種又は２種以上の混合物であってもよいが、これらに限定されない。
【００３７】
このとき、前記化工デンプンは、酸化デンプン、酸処理デンプン、エステルデンプン、エーテルデンプン、リン酸架橋デンプン及びアセチルアジピン酸デンプンからなる群から選ばれてもよいが、これらに限定されない。
【００３８】
前記デンプンは、乳化重合に影響を及ぼさなく、後続の無機粒子添加時、ラテックスの安全性を高めるためにその含量を限定する。前記デンプンは、単量体の全１００重量部に対して、固形分含量で好ましくは１〜３０重量部、より好ましくは５〜１５重量部で使用する。その含量が前記範囲未満のとき、前述したような効果を得ることができなく、前記範囲を超えると、製造されたディップ成形品の引張強度を低下させる恐れがある。
【００３９】
また、本発明で提示するデンプンは、デンプン溶液又はデンプン懸濁液であってもよく、好ましくはデンプン水溶液であってもよい。前記デンプン溶液又はデンプン懸濁液は、一例として濃度が０．１〜６０重量％、好ましくは１〜５５重量％の範囲で使用して、乳化重合工程中に投与が可能である。
【００４０】
前記デンプンを粒子安定剤として用い、カルボン酸変性ニトリル系共重合体の乳化重合を行う。
【００４１】
カルボン酸変性ニトリル系共重合体は、３種類以上の単量体を用いており、具体的に、共役ジエン系単量体、エチレン性不飽和ニトリル系単量体及びエチレン性不飽和酸単量体が共重合される。
【００４２】
本発明に係るカルボン酸変性ニトリル系共重合体を構成する単量体として、共役ジエン系単量体の具体的な例は、１，３−ブタジエン、２，３−ジメチル−１，３−ブタジエン、２−エチル−１，３−ブタジエン、１，３−ペンタジエン及びイソプレンからなる群から選ばれた１種以上のものであり、これらのうち、好ましくは１，３−ブタジエンとイソプレンであり、最も好ましくは１，３−ブタジエンである。
【００４３】
前記共役ジエン系単量体は、カルボン酸変性ニトリル系共重合体を構成する全単量体の全含量１００重量％に対して、４０〜８９重量％、好ましくは４５〜８０重量％、より好ましくは５０〜７８重量％で含まれる。その含量が前記範囲未満のとき、ディップ成形品が硬くなって着用感が悪くなり、前記範囲を超えると、ディップ成形品の耐油性が悪くなって引張強度が低下される。
【００４４】
本発明に係るカルボン酸変性ニトリル系共重合体を構成する別の単量体として、前記エチレン性不飽和ニトリル系単量体は、アクリロニトリル、メタクリロニトリル、フマロニトリル、α−クロロニトリル及びα−シアノエチルアクリロニトリルからなる群から選ばれた１種以上のものであり、好ましくは、アクリロニトリルとメタクリロニトリルであり、最も好ましくは、アクリロニトリルである。
【００４５】
エチレン性不飽和ニトリル系単量体は、カルボン酸変性ニトリル系共重合体を構成する全単量体の全含量１００重量％に対して、１０〜５０重量％、好ましくは１５〜４５重量％、より好ましくは２０〜４０重量％で含まれる。その含量が前記範囲未満のとき、ディップ成形品の耐油性が悪くなって引張強度が低下され、前記範囲を超えると、ディップ成形品が硬くなって着用感が悪くなる。
【００４６】
また、本発明に係るカルボン酸変性ニトリル系共重合体を構成する更に別の単量体として、エチレン性不飽和酸単量体は、カルボキシル基、スルホン酸基及び酸無水物基からなる群から選ばれた１種以上の酸性基を含有するエチレン性不飽和酸単量体である。前記エチレン性不飽和酸単量体は、例えば、アクリル酸、メタクリル酸、イタコン酸、マレイン酸、フマル酸などのエチレン性不飽和カルボン酸単量体；無水マレイン酸、無水シトラコン酸などのポリカルボン酸無水物；スチレンスルホン酸などのエチレン性不飽和スルホン酸単量体；フマル酸モノブチル、マレイン酸モノブチル、マレイン酸モノ−２−ヒドロキシプロピルなどのエチレン性不飽和ポリカルボン酸の部分エステル（partial ester）単量体などであり、好ましくはメタクリル酸である。このようなエチレン性不飽和酸単量体は、アルカリ金属塩又はアンモニウム塩のような形態で使用することができる。
【００４７】
前記エチレン性不飽和酸単量体は、カルボン酸変性ニトリル系共重合体を構成する全単量体の全含量１００重量％に対して、０．１〜１０重量％、好ましくは０．５〜９重量％、より好ましくは１〜８重量％で含まれる。その含量が前記範囲未満のとき、ディップ成形品の引張強度が低下され、前記範囲を超えると、ディップ成形品が硬くなって着用感が悪くなる。
【００４８】
本発明に係るカルボン酸変性ニトリル系共重合体は、選択的に前記エチレン性不飽和ニトリル単量体及びエチレン性不飽和酸単量体と共重合可能な他のエチレン性不飽和単量体をさらに含むことができる。
【００４９】
共重合可能なエチレン性不飽和単量体には、スチレン、アルキルスチレン及びビニルナフタレンからなる群から選ばれたビニル芳香族単量体；フルオロ（fluoro）エチルビニルエーテルなどのフルオロアルキルビニルエーテル；（メタ）アクリルアミド、Ｎ−メチロール（メタ）アクリルアミド、Ｎ，Ｎ−ジメチロール（メタ）アクリルアミド、Ｎ−メトキシメチル（メタ）アクリルアミド及びＮ−プロポキシメチル（メタ）アクリルアミドからなる群から選ばれたエチレン性不飽和アミド単量体；ビニルピリジン、ビニルノルボネン、ジシクロペンタジエン、１，４−ヘキサジエンなどの非共役ジエン単量体；（メタ）アクリル酸メチル、（メタ）アクリル酸エチル、（メタ）アクリル酸ブチル、（メタ）アクリル酸−２−エチルヘキシル、（メタ）アクリル酸トリフルオロエチル、（メタ）アクリル酸テトラフルオロプロピル、マレイン酸ジブチル、フマル酸ジブチル、マレイン酸ジエチル、（メタ）アクリル酸メトキシメチル、（メタ）アクリル酸エトキシエチル、（メタ）アクリル酸メトキシエトキシエチル、（メタ）アクリル酸シアノメチル、（メタ）アクリル酸２−シアノエチル、（メタ）アクリル酸１−シアノプロピル、（メタ）アクリル酸２−エチル−６−シアノヘキシル、（メタ）アクリル酸３−シアノプロピル、（メタ）アクリル酸ヒドロキシエチル、（メタ）アクリル酸ヒドロキシプロピル、グリシジル（メタ）アクリレート及びジメチルアミノエチル（メタ）アクリレートなどを含むエチレン性不飽和カルボン酸エステル単量体を使用する。
【００５０】
前記エチレン性不飽和ニトリル系単量体及びエチレン性不飽和酸単量体と共重合可能な他のエチレン性不飽和単量体の使用量は、カルボン酸変性ニトリル系共重合体を構成する全単量体の全含量１００重量％に対して、０．００１〜２０重量％以内で使用されてもよい。その含量が２０重量％を超えると、柔らかい着用感と引張強度と間のバランスが取れなくなるので、前記範囲内で適宜使用する。
【００５１】
前記単量体及び粒子安定剤としてのデンプンと共に通常的に乳化重合に使用する乳化剤、重合開始剤、分子量調節剤などを添加して乳化重合を行う。
【００５２】
乳化剤としては、特に限定されないが、例えば、アニオン性界面活性剤、非イオン性界面活性剤、カチオン性界面活性剤、両性界面活性剤などが挙げられる。これらのうち、アルキルベンゼンスルホン酸塩、脂肪族スルホン酸塩、高級アルコールの硫酸エステル塩、α−オレフィンスルホン酸塩及びアルキルエーテル硫酸エステル塩よりなる群から選ばれたアニオン性界面活性剤が特に好ましく使用することができる。
【００５３】
乳化剤の使用量は、前記カルボン酸変性ニトリル系共重合体を構成する単量体１００重量部に対して、好ましくは０．３〜１０重量部、より好ましくは０．８〜８重量部、さらに好ましくは１．５〜６重量部で使用される。含量が前記範囲未満のとき、重合時に安定性が低下され、前記範囲を超えると、気泡の発生が多くなるため、ディップ成形品の製造が難しいという問題がある。
【００５４】
重合開始剤としては、特に限定されないが、ラジカル開始剤を使用することができる。ラジカル開始剤としては、過硫酸ナトリウム、過硫酸カリウム、過硫酸アンモニウム、過リン酸カリウム、過酸化水素などの無機過酸化物；ｔ−ブチルペルオキシド、クメンヒドロペルオキシド、ｐ−メンタンヒドロペルオキシド、ジ−ｔ−ブチルペルオキシド、ｔ−ブチルクミルペルオキシド、アセチルペルオキシド、イソブチルペルオキシド、オクタノイルペルオキシド、ジベンゾイルペルオキシド、３，５，５−トリメチルヘキサノールペルオキシド、ｔ−ブチルペルオキシイソブチレートなどの有機過酸化物；アゾビスイソブチロニトリル、アゾビス−２，４−ジメチルバレロニトリル、アゾビスシクロヘキサンカルボニトリル及びアゾビスイソ酪酸（ブチル酸）メチルからなる群から選ばれた１種以上のものであり、このようなラジカル開始剤のうち、好ましくは無機過酸化物であり、この中でも、特に好ましくは過硫酸塩である。
【００５５】
前記重合開始剤の使用量は、前記カルボン酸変性ニトリル系共重合体を構成する全単量体１００重量部に対して、０．０１〜２重量部、好ましくは０．０２〜１．５重量部で含まれる。その含量が前記範囲未満のとき、重合速度が低下され、最終製品を製造することが困難であり、前記範囲を超えると、重合速度が速過ぎて重合速度の調節を行うのが困難になる。
【００５６】
活性化剤は、ホルムアルデヒドスルキシル酸ナトリウム、エチレンジアミン４酢酸ナトリウム、硫酸第一鉄、デキストロース、ピロリン酸ナトリウム及び亜硫酸ナトリウムからなる群から選ばれる１種以上であってもよい。
【００５７】
分子量調節剤としては、特に限定されないが、例えば、α−メチレンスチレンダイマー、ｔ−トデシルメルカプタン、ｎ−トデシルメルカプタン、オクチルメルカプタンなどのメルカプタン類；四塩化炭素、塩化メチレン、臭化メチレンなどのハロゲン化炭化水素；テトラエチルチウラムジスルフィド、ジペンタメチレンチウラムジスルフィド、ジイソプロピルキサントゲンジスルフィドなどの硫黄含有化合物などが挙げられる。
【００５８】
このような分子量調節剤は、単独で又は２種以上を組み合わせて使用することができる。これらのうち、好ましくはメルカプタン類であり、より好ましくはｔ−トデシルメルカプタンであってもよい。分子量調節剤の使用量は、その種類に応じて異なるが、前記カルボン酸変性ニトリル系共重合体を構成する全単量体１００重量部に対して、０．１〜２．０重量部、好ましくは０．２〜１．５重量部、より好ましくは０．３〜１．０重量部で使用する。その含量が前記範囲未満のとき、ディップ成形品の物性が顕著に低下され、前記範囲を超えると、重合転化率が低くなるだけでなく、重合安定性が低下される問題がある。
【００５９】
また、本発明のラテックスの重合時に、必要に応じて、キレート剤、分散剤、ｐＨ調節剤、脱酸素剤、粒径調整制、老化防止剤、酸素捕捉剤（oxygen scavenger）等の副材料を添加できることは勿論である。
【００６０】
前記カルボン酸変性ニトリル系共重合体を構成する単量体混合物の投入方法は、特に限定されなく、単量体混合物を重合反応器に一度に投入する方法、単量体混合物を重合反応器に連続的に投入する方法、単量体混合物の一部を重合反応器に投入し、残りの単量体を重合反応器に連続的に供給する方法のいずれの方法を使用してもよい。
【００６１】
前記乳化重合時重合温度は、普通１０〜９０℃であり、好ましくは２０〜８０℃である。より好ましくは２５〜７５℃であってもよい。
【００６２】
重合反応を停止する時の転化率は、９０％以上、好ましくは９２〜９９．９％であってもよく、重合反応を停止した後、未反応単量体を除去し、固形分濃度とｐＨを調節して、ディップ成形用カルボン酸変性ニトリル系共重合体ラテックスを得ることができる。
【００６３】
このようなカルボン酸変性ニトリル系共重合体ラテックスは、ガラス転移温度が−５０〜−１５℃、好ましくは−４５〜−２０℃である。前記ラテックスのガラス転移温度が前記範囲より小さい場合、引張強度が顕著に低下されるか、手袋のべたつきにより着用感が劣り、前記範囲より高い場合、ディップ成形品亀裂が生じて好ましくない。このとき、ガラス転移温度は、前記共役ジエン単量体の含量を調節して調整することができ、時差注射熱量計（Differential Scanning Calorimetry）で測定することができる。
【００６４】
前記ディップ成形用ラテックスの平均粒径は、５０〜５００ｎｍであってもよい。好ましくは５０〜３００ｎｍであり、より好ましくは１００〜２００ｎｍであってもよい。前記ディップ成形用ラテックスの平均粒径が、前記範囲内に該当するとき、ラテックスの粘度が上昇しなく、ラテックスを高濃度で製造することができ、また、手袋製造後の引張強度が低下されない。このとき、ディップ成形用ラテックスの平均粒径は、前記乳化剤の種類や含量を調節して調整することができ、前記平均粒径は、レーザー分散分析器（Laser Scattering Analyzer，Nicomp）で測定することができる。
【００６５】
前記ディップ成形用カルボン酸変性ニトリル系共重合体ラテックスの固形分濃度は３０〜６０重量％であってもよい。その含量が３０重量％未満のとき、ラテックスの運送効率が低下される恐れがあり、６０重量％を超えると、粘度の上昇を引き起し、貯蔵安定性などの問題が発生する恐れがある。
【００６６】
このとき、ガラス移転温度は、前記の共役ジエン系単量体の含量に応じて調整が可能であり、平均粒径は、前記の乳化剤の種類や含量に応じて調整が可能である。
【００６７】
ディップ成形用ラテックス組成物
前述したような本発明に係るカルボン酸変性ニトリル系共重合体ラテックスは、ディップ成形用ラテックス組成物として適用し、ディップ成形品を製造することができる。
【００６８】
前記ディップ成形用カルボン酸変性ニトリル系共重合体ラテックス組成物には、ディップ成形用硫黄架橋剤、加硫促進剤、酸化亜鉛のような金属酸化物、無機顔料、シリカのような充填材、増粘剤、アンモニア又はアルカリ水酸化物のようなｐＨ調節剤などディップ成形時、一般に使用される添加剤を添加し、ディップ成形用ラテックス組成物を製造することができる。
【００６９】
特に、本発明に係るディップ成形用ラテックス組成物は、無機顔料を含むことができる。
【００７０】
無機顔料の使用は、ディップ成形品の厚さを保持しながらも原価を低くすることができる長所を提供する。このような無機顔料としては、ディップ成形用ラテックス組成物に用いられるものであればいずれであってもよく、本発明では特に限定しない。一例として、炭酸カルシウム、カオリン粘土、タルク、重晶石、アルミナ、水酸化アルミニウム、二酸化チタン、ホワイトカーボン、酸化マグネシウムなどであり、好ましくは炭酸カルシウムを用いる。
【００７１】
前記無機顔料は、カルボン酸変性ニトリル系共重合体ラテックス１００重量部に対して、３０重量部、好ましくは１５重量部以下で使用する。前記無機顔料に対する安全性を高めるために、非イオン乳化剤を添加する方法があるが、手袋製造時、気泡発生と共に製造された手袋に多量の乳化剤小遺物が存在する問題がある。これに対し、粒子安定剤であるデンプンの存在によって無機顔料の分散安全性を高めることができ、多量の乳化剤使用による問題を解決することができる。
【００７２】
また、前記無機顔料などの添加剤を含むディップ成形用ラテックス組成物は、固形分濃度が１０〜７０重量％である。低過ぎる固形分の濃度は、十分な手袋物性を有する手袋を製造するのが困難であり、高過ぎる固形分の濃度は、ラテックスの消費が多くなり、原価が上昇し、粘度の上昇を引き起こし、貯蔵安定性などの問題が生じる恐れがあるので、前記範囲で適宜調節する。好ましくは１２〜５０重量％であてもよく、より好ましくは１５〜４０重量％であってもよい。
【００７３】
また、前記ディップ成形用ラテックス組成物のｐＨは、８〜１２、好ましくは９〜１１、より好ましくは９．３〜１０．５であってもよい。ｐＨ濃度が前記範囲から逸脱する場合、ディップ成形用ラテックス組成物に対する生産工程安定性と手袋の物性が劣る恐れがある。
【００７４】
さらに、本発明に係るディップ成形用ラテックス組成物のｐＨは、ディップ成形用ラテックス製造時に、一定量のｐＨ調節剤を投入して調節することができ、前記ｐＨ調節剤としては、主に１〜５％水酸化カリウム水溶液又は１〜５％アンモニア水を使用することができる。
【００７５】
ディップ成形品
前記提示したディップ成形用ラテックス組成物は、ディップ成形工程を介してディップ成形品を製造することができる。
【００７６】
特に、本発明に係るディップ成形用ラテックス組成物は、炭酸カルシウムのような無機顔料の添加にも、高い分散安定性を示し、凝固物の発生を最小化することによって、ディップ成形後の手袋にピンホールを発生させなく、不良率を大きく低減させ、前記炭酸カルシウムの使用により原価を大きく節減することができる。
【００７７】
また、前記ディップ成形用ラテックス組成物は、厚さが数十〜数百マイクロン水準の成形品を製造しても、均一な厚さを有し、物性に優れた利点を確保することができる。
【００７８】
また、ディップ成形工程時シネレシスが緩やかで作業性が改善され、従来の低濃度で作業を行う場合、短いシネレシスによって発生する作業性低下及びこれに伴う製品の高い不良率の問題を解消することができる。
【００７９】
本発明のディップ成形品を得るためのディップ成形方法として通常の方法を使用することができ、例えば、直接浸漬法、アノード（anode）凝着浸漬法、ティーグ（Teague）凝着浸漬法などが挙げられる。これらのうち、均一な厚さのディップ成形品を簡単に得ることができるという利点から、アノード凝着浸漬法が好ましい。
【００８０】
本発明の組成物を用いてディップ成形品を製造する方法は、
（ａ）モールド表面に凝固剤溶液をコーティングする工程；
（ｂ）凝固剤がコーティングされたモールドに、ディップ成形用ラテックス組成物をコーティングして、ディップ成形層を形成する工程；
（ｃ）前記ディップ成形層を架橋する工程；及び
（ｄ）架橋されたディップ成形層をモールドから剥がして、ディップ成形品を得る工程；を含む。
【００８１】
以下、本発明のラテックス組成物を用いてディップ成形品を製造する方法について、詳細に説明する。
【００８２】
（ａ）モールド表面に凝固剤をコーティングする工程
本工程（ａ）では、モールドとして手形状のディップ成形フレームを使用し、このモールドを凝固剤溶液にコーティング後、乾燥して、前記モールド表面に凝固剤を塗布する工程を行う。
【００８３】
凝固剤は、塩化バリウム、塩化カルシウム、塩化マグネシウム、塩化亜鉛及び塩化アルミニウムなどのような金属ハライド（halide）；硝酸バリウム、硝酸カルシウム及び硝酸亜鉛のような硝酸塩；酢酸バリウム、酢酸カルシウム及び酢酸亜鉛のような酢酸塩；硫酸カルシウム、硫酸マグネシウム及び硫酸アルミニウムのような硫酸塩などがある。これらのうち、塩化カルシウムと硝酸カルシウムが好ましい。凝固剤溶液は、前記のような凝固剤を水、アルコール或いはその混合物に溶解した溶液である。凝固剤溶液内の凝固剤の濃度は、普通５〜５０重量％、好ましくは１０〜４０重量％である。
【００８４】
（ｂ）モールドネにディップ成形層を形成する工程
前記工程（ａ）に引き続き、本工程（ｂ）では、凝固剤が付着したモールドを本発明のディップ成形用ラテックス組成物に浸漬し、ディップ成形層を形成させる工程を行う。
【００８５】
凝固剤を付着させたモールドを本発明のラテックス樹脂組成物として製造したディップ成形用ラテックス組成物に浸漬し、そこからモールドを取り出し、前記モールドにディップ成形層を形成させる。
【００８６】
（ｃ）ディップ成形層を架橋する工程
次に、本工程（ｃ）では、モールドに形成されたディップ成形層を加熱処理して、ラテックス樹脂を架橋させる工程を行う。
【００８７】
前記架橋は、加熱処理を介して行っており、この時、加熱処理時には、水成分が先に蒸発し、架橋を通した硬化が行われる。
【００８８】
（ｄ）ディップ成形品の収得及び物性を測定する工程
次いで、本工程（ｄ）では、モールドからディップ成形品を得、得られたディップ成形品の物理的性質を測定する。
【００８９】
得られたディップ成形品からＡＳＴＭ  Ｄ−４１２に準じて、ダンベル形状の試片を作製した。次いで、この試験片をＵＴＭ（Universal Testing Machine）を利用して、伸び速度５００ｍｍ／分で引っ張り、破断時の引張強度及び伸び率を測定し、伸び率が３００％及び５００％のときの応力で触感を測定した。
【００９０】
本発明に係る方法は公知されたディップ成形法によって製造できるいかなるラテックス物品に対しても使用することができる。具体的には、手術用手袋、検査手袋、コンドーム、カテーテル又は様々な種類の産業用及び家庭用手袋のような健康管理用品から選ばれるディップ成形ラテックス物品に適用することができる。
【００９１】
以下、本発明の理解を助けるために好ましい実施例を提示するが、下記の実施例は本発明を例示するものに過ぎず、本発明の範疇及び技術思想範囲内で多様な変更及び修正が可能であるということは当業者にとって明であり、このような変更及び修正が添付された特許請求の範囲に属することも当然なものである。
【００９２】
製造例１：分子量が調節されたデンプンの製造
撹拌機、温度計、冷却器、窒素ガスの引込口及び原料投入口が備えられた５Ｌの硝子反応器を窒素で置換した後、市販の紙コーティング用として多く使用されるデンプン（Samyang Genex社製のＺＥＮＣＯＡＴ）１００重量部に対して、硫酸５重量部とイオン交換水１００重量部を投入し、８０℃まで昇温した。
【００９３】
次いで、８時間混合し、分子量が調節されたデンプン溶液を得た。
【００９４】
前記分子量が調節されたデンプン溶液は、固形分４９％、粘度２０ｃｐｓであり、前記デンプンの重量平均分子量１０６０ｇ／ｍｏｌであった。
【００９５】
製造例２：分子量が調節されたデンプンの製造
撹拌機、温度計、冷却器、窒素ガスの引込口及び原料投入口が備えられた５Ｌ硝子反応器を窒素で置換した後、市販の紙コーティング用として多く使用されるデンプン（Samyang Genex社製のＺＥＮＣＯＡＴ）１００重量部に対して、硫酸１２．５重量部とイオン交換水１００重量部を投入し、６０℃まで昇温した。昇温後、１５時間混合し、分子量が調節されたデンプン溶液を得た。
【００９６】
前記分子量が調節されたデンプン溶液は、固形分４９％、粘度２７０ｃｐｓであり、前記デンプンの重量平均分子量は、７５８０ｇ／ｍｏｌであった。
【００９７】
実施例１：ディップ成形用ラテックス組成物及びディップ成形品の製造
前記製造例１で製造されたデンプン溶液を、１０重量部用いてカルボン酸変性ニトリル系共重合体ラテックスを製造し、これを用いてディップ成形用組成物及びディップ成形品を製造した。
【００９８】
（デンプンを含有したカルボン酸変性ニトリル系共重合体ラテックスの製造）
撹拌機、温度計、冷却器、窒素ガスの引込口及び単量体、乳化剤、重合反応開始剤を連続的に投入できるように備えられた１０Ｌ高圧反応器を窒素で置換した後、アクリロニトリル２５重量％、１，４−ブタジエン７０重量％、メタクリル酸５重量％の単量体混合物１００重量部に対して、前記分子量が調節されたデンプン溶液１０重量部（４９％濃度）、アルキルベンゼンスルホン酸ナトリウム２．５重量部、ｔ−トデシルメルカプタン０．５重量部及びイオン交換水１４０重量部を投入し、４０℃まで昇温させた。
【００９９】
そこに、重合開始剤である過硫酸カリウム０．２５重量部を添加して転化率が９５％に達すれば、ジメチルジチオカルバミン酸ナトリウム０．１重量部を投入して、重合を中止させた。
【０１００】
次いで、脱臭工程を介して未反応モノマーを除去し、アンモニア水、酸化防止剤、消泡剤などを添加し、固形分濃度４５％とｐＨ８．５のデンプンが含まれたカルボン酸変性ニトリル系共重合体ラテックス（以下、‘ラテックス−Ａ’という）を得た。
前記製造されたラテックス−Ａの平均粒径及びガラス転移温度を測定した。平均粒径は、レーザー分散分析器（Laser Scattering Analyzer, Nicomp）で測定し、ガラス転移温度は、時差注射熱量計（Differential Scanning Calorimetry）で測定した。
【０１０１】
分析結果、製造されたラテックスは、ガラス転移温度が−３５℃、平均粒径が１３０ｎｍであった。
【０１０２】
（ディップ成形用ラテックス組成物の製造）
前記製造されたラテックス−Ａ１００重量部に対して、炭酸カルシウム１０重量部、３％の水酸化カリウム溶液及び適量の２次蒸溜水を加え、固形分濃度３０％、ｐＨ１０．０のディップ成形用ラテックス組成物を得た。
【０１０３】
（ディップ成形品）
１２重量部の硝酸カルシウム、８７．５重量部の蒸溜水、０．５重量部の湿潤剤（wetting agent）（Teric 320 produced by Huntsman Corporation，Australia）を混合し、凝固剤溶液を製造した。この溶液に、手形状のセラミックモールドを１分間浸漬し、取り出した後、８０℃で３分間乾燥し、凝固剤を手形状のモールドに塗布した。
次に、凝固剤が塗布されたモールドを、前記のディップ成形用ラテックス組成物に１分間浸漬し、引き上げた後、１２０℃で４分間乾燥した後、温水に３分間浸漬した。
再びモールドを１２０℃で３分間乾燥した後、１３０℃で２０分間架橋させた。架橋されたディップ成形層を手形状のモールドから剥がして、ベタツキを測定し、手袋形状のディップ成形品を得た。
【０１０４】
実施例２：ディップ成形用ラテックス組成物及びディップ成形品の製造
前記製造例２で製造されたデンプン溶液を、１０重量部用いてカルボン酸変性ニトリル系共重合体ラテックスを製造し、これを用いて、ディップ成形用組成物及びディップ成形品を製造した。
【０１０５】
（デンプンを含有したカルボン酸変性ニトリル系共重合体ラテックスの製造）
撹拌機、温度計、冷却器、窒素ガスの引込口及び単量体、乳化剤、重合反応開始剤を連続的に投入できるように備えらえた１０Ｌ高圧反応器を窒素で置換した後、アクリロニトリル２５重量％、１，４−ブタジエン７０重量％、メタクリル酸５重量％の単量体混合物１００重量部に対して、前記分子量が調節されたデンプン溶液１０重量部（４９％濃度）、アルキルベンゼンスルホン酸ナトリウム２．５重量部、ｔ−トデシルメルカプタン０．５重量部及びイオン交換水１４０重量部を投入し、４０℃まで昇温させた。
【０１０６】
そこに重合開始剤である過硫酸カリウム０．２５重量部を添加し、転化率が９５％に達すれば、ジメチルジチオカルバミン酸ナトリウム０．１重量部を投入して、重合を中止させた。
【０１０７】
次いで、脱臭工程を介して未反応モノマーを除去し、アンモニア水、酸化防止剤、消泡剤などを添加し、固形分濃度４５％とｐＨ８．５のデンプンが含まれたカルボン酸変性ニトリル系共重合体ラテックス（以下、‘ラテックス−Ｂ’という）を得た。
【０１０８】
前記製造されたラテックス−Ｂの平均粒径及びガラス転移温度を測定した。分析結果、製造されたラテックスは、ガラス転移温度が−３５℃、平均粒径が１３５ｎｍであった。
【０１０９】
（ディップ成形用ラテックス組成物の製造）
前記製造されたラテックス−Ｂ１００重量部に対して、炭酸カルシウム１０重量部、３％の水酸化カリウム溶液及び適量の２次蒸溜水を加え、固形分濃度３０％、ｐＨ１０．０のディップ成形用ラテックス組成物を得た。
【０１１０】
（ディップ成形品）
１２重量部の硝酸カルシウム、８７．５重量部の蒸溜水、０．５重量部の湿潤剤（wetting agent）（Teric 320 produced by Huntsman Corporation，Australia）を混合し、凝固剤溶液を製造した。この溶液に手形状のセラミックモールドを１分間浸漬し、取り出した後、８０℃で３分間乾燥し、凝固剤を手形状のモールドに塗布した。
【０１１１】
次に、凝固剤が塗布されたモールドを前記のディップ成形用ラテックス組成物に１分間浸漬し、引き上げた後、１２０℃で４分間乾燥した後、温水に３分間浸漬した。
【０１１２】
再びモールドを１２０℃で３分間乾燥した後、１３０℃で２０分間架橋させた。架橋されたディップ成形層を手形状のモールドから剥がして、ベタツキを測定し、手袋形状のディップ成形品を得た。
【０１１３】
実施例３：ディップ成形用ラテックス組成物及びディップ成形品の製造
前記製造例１で製造されたデンプン溶液を、１０重量部用いて単量体の含量比を調節し、カルボン酸変性ニトリル系共重合体ラテックスを製造し、これを用いて、ディップ成形用組成物及びディップ成形品を製造した。
【０１１４】
（デンプンを含有したカルボン酸変性ニトリル系共重合体ラテックスの製造）
撹拌機、温度計、冷却器、窒素ガスの引込口及び単量体、乳化剤、重合反応開始剤を連続的に投入できるように備えらえた１０Ｌ高圧反応器を窒素で置換した後、アクリロニトリル３５重量％、１，４−ブタジエン６０重量％、メタクリル酸５重量％の単量体混合物１００重量部に対して、前記分子量が調節されたデンプン溶液１０重量部、アルキルベンゼンスルホン酸ナトリウム３重量部、ｔ−トデシルメルカプタン０．５重量部及びイオン交換水１４０重量部を投入し、４０℃まで昇温させた。
【０１１５】
そこに重合開始剤である過硫酸カリウム０．３重量部を添加し、転化率が９５％に達すれば、ジメチルジチオカルバミン酸ナトリウム０．１重量部を投入して、重合を中止させた。脱臭工程を介して未反応モノマーを除去し、アンモニア水、酸化防止剤、消泡剤などを添加し、固形分濃度４５％とｐＨ８．５のカルボキシル化アクリロニトリル−ブタジエン系共重合体ラテックス（以下、‘ラテックス−Ｃ’という）を得た。
【０１１６】
前記製造されたラテックス−Ｃの平均粒径及びガラス転移温度を測定した。分析結果、製造されたラテックスは、ガラス転移温度が−２２℃、平均粒径が１３０ｎｍであった。
【０１１７】
（ディップ成形用ラテックス組成物の製造）
前記製造されたラテックス−Ｃ１００重量部に対して、炭酸カルシウム１０重量部、３％の水酸化カリウム溶液及び適量の２次蒸溜水を加え、固形分濃度３０％、ｐＨ１０．０のディップ成形用ラテックス組成物を得た。
【０１１８】
（ディップ成形品）
１２重量部の硝酸カルシウム、８７．５重量部の蒸溜水、０．５重量部の湿潤剤（wetting agent）（Teric 320 produced by Huntsman Corporation，Australia）を混合し、凝固剤溶液を製造した。この溶液に手形状のセラミックモールドを１分間浸漬し、取り出した後、８０℃で３分間乾燥し、凝固剤を手形状のモールドに塗布した。
【０１１９】
次に、凝固剤が塗布されたモールドを前記のディップ成形用ラテックス組成物に１分間浸漬し、引き上げた後、１２０℃で４分間乾燥した後、温水に３分間浸漬した。
【０１２０】
再びモールドを１２０℃で３分間乾燥した後、１３０℃で２０分間架橋させた。架橋されたディップ成形層を手形状のモールドから剥がして、ベタツキを測定し、手袋形状のディップ成形品を得た。
【０１２１】
実施例４：ディップ成形用ラテックス組成物及びディップ成形品の製造
前記製造例１で製造されたデンプン溶液を３０重量部使用したこと以外は、実施例１と同様の方法で、カルボン酸変性ニトリル系共重合体ラテックス（ラテックス−Ｄ）を製造し、これを用いてディップ成形用組成物及びディップ成形品を製造した。
【０１２２】
このとき、製造されたカルボン酸変性ニトリル系共重合体ラテックス（ラテックス−Ｄ）は、ガラス転移温度が−３５℃、平均粒径が１３６ｎｍであった。
【０１２３】
実施例５：ディップ成形用ラテックス組成物及びディップ成形品の製造
前記製造例２で製造されたデンプン溶液を３０重量部使用したこと以外は、実施例２と同様の方法で、カルボン酸変性ニトリル系共重合体ラテックス（ラテックス−Ｅ）を製造し、これを用いてディップ成形用組成物及びディップ成形品を製造した。
【０１２４】
このとき、製造されたカルボン酸変性ニトリル系共重合体ラテックス（ラテックス−Ｅ）は、ガラス転移温度が−３５℃、平均粒径が１３８ｎｍであった。
【０１２５】
実施例６：ディップ成形用ラテックス組成物及びディップ成形品の製造
前記製造例１で製造されたデンプン溶液を３０重量部使用したこと以外は、実施例３と同様の方法でカルボン酸変性ニトリル系共重合体ラテックス（ラテックス−Ｆ）を製造し、これを用いてディップ成形用組成物及びディップ成形品を製造した。
【０１２６】
このとき、製造されたカルボン酸変性ニトリル系共重合体ラテックス（ラテックス−Ｆ）は、ガラス転移温度が−２４℃、平均粒径が１３７ｎｍであった。
【０１２７】
比較例１：ディップ成形用ラテックス組成物及びディップ成形品の製造
デンプンを用いなく、実施例１と同様の方法で、カルボン酸変性ニトリル系共重合体ラテックス（ラテックス−Ｇ）を製造し、これを用いてディップ成形用組成物及びディップ成形品を製造した。
【０１２８】
このとき、製造されたカルボン酸変性ニトリル系共重合体ラテックス（ラテックス−Ｇ）は、ガラス転移温度が−３７℃、平均粒径が１２７ｎｍであった。
【０１２９】
比較例２：ディップ成形用ラテックス組成物及びディップ成形品の製造
デンプンを用いなく、実施例３と同様の方法で、カルボン酸変性ニトリル系共重合体ラテックス（ラテックス−Ｈ）を製造し、これを用いてディップ成形用組成物及びディップ成形品を製造した。
【０１３０】
このとき、製造されたカルボン酸変性ニトリル系共重合体ラテックス（ラテックス−Ｈ）は、ガラス転移温度が−２５℃、平均粒径が１２６ｎｍであった。
【０１３１】
比較例３：ディップ成形用ラテックス組成物及びディップ成形品の製造
デンプンを共重合過程ではない共重合後、製造されたラテックスと混合し、ディップ成形用ラテックス組成物及びディップ成形品を製造した。
【０１３２】
前記比較例１のラテックス−Ｇ１００重量部と製造例１で製造されたデンプン溶液１０重量部とを単純混合して、ラテックス組成物を製造した。前記製造されたラテックス組成物を用いて、実施例１と同様の方法でディップ成形品を製造した。
【０１３３】
比較例４：ディップ成形用ラテックス組成物及びディップ成形品の製造
デンプンを共重合過程ではない共重合後、製造されたラテックスと混合し、ディップ成形用ラテックス組成物及びディップ成形品を製造した。
【０１３４】
前記比較例２のラテックス−Ｈ１００重量部と製造例２で製造されデンプン溶液３０重量部とを単純混合して、ラテックス組成物を製造した。前記製造されたラテックス組成物を用いて、実施例１と同様の方法でディップ成形品を製造した。
【０１３５】
実験例１：ディップ成形用ラテックス組成物及びディップ成形品の物性評価
前記実施例及び比較例で製造されたディップ成形用ラテックス組成物とディップ成形品の物性を測定し、その結果を下記の表１に示した。
【０１３６】
（１）分散安定性
無機顔料として炭酸カルシウムを添加したディップ成形用ラテックス組成物の分散安定性を確認するために、前記実施例１〜６と、比較例１〜４で製造されたディップ成形用ラテックス組成物を２４時間室温で混合した。このとき、炭酸カルシウムは、各ラテックス組成物１００重量部（固形分３０重量％）に対して、１０重量部を用いた。
次いで、各ラテックス組成物を８０メッシュと２００メッシュにかけ、凝固物（Coagulum）量を測定した。このとき、凝固物の含量が少ないものが炭酸カルシウム安定性に優れることを意味する。
【０１３７】
（２）シネレシス
シネレシス時間確認のために、凝固剤が塗布されたモールドを前記実施例１〜６及び比較例１〜４のディップ成形用ラテックス組成物それぞれに１分間浸漬し、引き上げた後、１４５℃で６分間乾燥し、水滴が落ちる時間を確認し、シネレシス時間として確認した。このとき、シネレシス時間が長いものがシネレシスに優れることを意味する。
【０１３８】
（３）ベタツキ（１０点法）
ディップ成形品製造時、ディップ成形層を手形状のモールドから剥がして、ベタツキを１０点法で評価した。このとき、点数が高いほどベタツキがないことを意味する。
【０１３９】
（４）引張強度（ＭＰａ）
ＡＳＴＭ  Ｄ６３８方法によって、試験装置であるＵ．Ｔ．Ｍ（Instron社製、モデル名；４４６６）を利用して、クロスヘッド速度（cross head speed）を５００ｍｍ／ｍｉｎで引っ張った後、試片が切断される位置を測定した。引張強度は、次の通りに計算した：
［数１］
引張強度（ｋｇｆ／ｍｍ2）＝ロード（load）値（ｋｇｆ）／厚さ（ｍｍ）×幅（ｍｍ）
【０１４０】
【表１】
0006473230.tif 000003
【０１４１】
前記表１に示されるように、本発明で提示した分子量が調節されたデンプンを重合時使用した実施例１〜６のディップ成形品の場合、凝固物が３０ｐｐｍ以下であり、炭酸カルシウムに対する分散安定性に優れていることが分かる。
【０１４２】
これと比較して、比較例１〜４の場合、最大数百倍以上の凝固物が発生し、分散安定性が低いことが分かった。その他にもシネレシス、ベタツキ及び引張強度特性もまた実施例１〜６のディップ成形品が比較例１及び２に比して、大きく向上されていることが分かる。
【０１４３】
また、比較例３及び４の場合、ラテックス製造後、デンプンを用いる場合、シネレシス、ベタツキ及び引張強度特性がある程度改善されたが、凝固物の含量が最大８９２ｐｐｍと、炭酸カルシウムに対する分散安定性が相変らず低いことが分かる。
【産業上の利用可能性】
【０１４４】
本発明に係るカルボン酸変性ニトリル系共重合体ラテックスは、ディップ成形工程を介して、各種産業用及び家庭用手袋のような健康管理用品などのラテックス物品製造に使用可能である。